(57)【要約】      （修正有）【課題】建築物の外装（例えば、屋根、屋上、バルコニー等）の材料として使用した場合に、赤外線や可視光線等の反射性能・遮熱性に優れ、長期間太陽光を照射されても外装材の熱膨張を抑制することが可能なポリ塩化ビニル被覆金属板を提供する。【解決手段】金属板１０と、前記金属板の少なくとも片面に被覆された遮熱層２０とを有し、遮熱層はポリ塩化ビニル樹脂と顔料とを含有しており、顔料が少なくともルチル型酸化チタンを含み、反射率が５０％以上になるように、カーボンブラック濃度とルチル型酸化チタン濃度を組合せてなるものであることを特徴とする建築外装材用ポリ塩化ビニル被覆金属板。【選択図】図１
2019070306.tif 000002
【特許請求の範囲】
【請求項１】
金属板と、
前記金属板の少なくとも片面に被覆された遮熱層と、
を有し、
前記遮熱層は、ポリ塩化ビニル樹脂と顔料とを含有しており、
前記顔料が少なくともルチル型酸化チタンを含み、
前記顔料が、以下の式（１）で表される反射率が５０％以上になるように、カーボンブラック濃度とルチル型酸化チタン濃度を組合せてなるものであることを特徴とする、建築外装材用ポリ塩化ビニル被覆金属板。
反射率（％）＝
−２９７（％／重量％）×カーボンブラック濃度（重量％）
＋１．１７（％／重量％）×ルチル型酸化チタン濃度（重量％）
＋４６．３（％）        ・・・（１）
【請求項２】
前記顔料がカーボンブラックを含まないことを特徴とする請求項１に記載の建築外装材用ポリ塩化ビニル被覆金属板。
【請求項３】
前記遮熱層の厚みが２００μｍ〜４５０μｍであることを特徴とする、請求項１又は２に記載の建築外装材用ポリ塩化ビニル被覆金属板。
【請求項４】
前記遮熱層がエンボス部を有することを特徴とする、請求項１〜３のいずれか一項に記載の建築外装材用ポリ塩化ビニル被覆金属板。
【請求項５】
前記エンボス部が前記金属板側に向けた凹部であり、前記凹部の深さが前記遮熱層の厚みの１／２〜１／５であることを特徴とする、請求項４に記載の建築外装材用ポリ塩化ビニル被覆金属板。
【請求項６】
前記遮熱層の外面側から測定したＬ＊ａ＊ｂ＊表色系の明度Ｌ＊値が、５０〜９０であることを特徴とする、請求項１〜５のいずれか一項に記載の建築外装材用ポリ塩化ビニル被覆金属板。
【請求項７】
前記金属板の温度上昇率が１５℃／ｍｉｎ以下であることを特徴とする、請求項１〜６のいずれか一項に記載の建築外装材用ポリ塩化ビニル被覆金属板。
【請求項８】
熱膨張率が０．２８ｍｍ／ｍｉｎ以下であることを特徴とする、請求項１〜７のいずれか一項に記載の建築外装材用ポリ塩化ビニル被覆金属板。
【発明の詳細な説明】
【技術分野】
【０００１】
本発明は、建築物の外装（例えば、屋根、屋上、バルコニー等）の材料として使用するための、遮熱性や耐候性などに優れたポリ塩化ビニル被覆金属板に関する。
【背景技術】
【０００２】
近年、特に夏季の冷房負荷の低減やヒートアイランド現象への対策に関する技術として、建築物の外装面（例えば、屋根材、屋上床材、バルコニー床材、等）に施工するための日射反射性の高い材料の需要が高まっている。
【０００３】
一般的に太陽光の照射エネルギーは、紫外線：約６％、可視光線：約５２％、赤外線：約４２％で構成されると言われている。これらの光を建築物の外装材により高効率で反射することで、建築物の温度上昇を抑えることが可能となる。
【０００４】
一方で、太陽光の照射エネルギーの約半分は可視光線であることから、外装材を明るい色（白色により近い色）とした方が、日射反射率を高めるためには有利である。しかしながら、建築物の外観をより白っぽい色・より明るい色とした場合には、見る者に眩しさやギラつきを感じさせるという問題が発生する。そのため、日射反射率を高めつつ見る者への眩しさやギラつきを感じさせない工夫が必要となる。
【０００５】
これらの問題に対する解決策として、例えば特許文献１では、温度上昇を防ぐことができて耐候性にも優れる塗装金属板が開示されている。金属板に塗装される遮熱性塗料としては、可視領域で吸収を示し近赤外領域では反射を示す顔料と、ＪＩＳＡ ５７５９に定義される日射反射率が１２％以上である着色顔料を少なくとも一種以上と、耐候性に優れるビヒクルと、必要に応じて白色顔料と、を含有することが開示されている。
【０００６】
また、特許文献２には、混合顔料と熱可塑性樹脂とを含有する組成物をフィルム状に成形して得られる遮熱性カラーフィルムが開示される。前記混合顔料としては、特定の波長域の日射反射率を規定した白色顔料、青色顔料、赤色顔料、緑色顔料、黄色顔料、及び、黒色顔料からなる群から選択される２種以上の原色顔料を組み合わせてなることが開示されている。
【０００７】
特許文献３には、遮熱性に優れた防水シートとして、カーボン顔料を含まず、中空セラミックバルーンを含有する赤外線反射層を有し、７００〜２１００ｎｍ波長域における日射反射率が３０％以上である防水シートを開示している。
【先行技術文献】
【特許文献】
【０００８】
【特許文献１】特開２０００−１２６６７８号公報
【特許文献２】特開２００２−１２６７９号公報
【特許文献３】特開２００４−３６０３３２号公報
【発明の概要】
【発明が解決しようとする課題】
【０００９】
上記特許文献１〜３はいずれも、現在の建築物の外装材料の需要に対しては改善の余地があるものであった。
すなわち、特許文献１は塗装金属板に関する開示であるが、現場施工の容易性や取り扱いの簡便性等の観点から、ラミネート金属板の需要が高まっている。
【００１０】
特許文献２は、２種以上の原色顔料を組み合わせた混合顔料を含有する熱可塑性樹脂フィルムを鋼鈑基材上に配置し、遮熱性を測定した場合にはフィルム裏面の温度上昇が抑えられることが開示されている。しかしながら、最終製品の具体的な日射反射率や耐候性、熱膨張性などに関しては開示がなく、近年の温暖化や住宅密集化に対しても耐え得るものとする必要があった。
【００１１】
特許文献３に開示の遮熱性を有する防水シートは、その施工方法としては躯体上に金属製のディスクを固定し、その上に防水シートを敷設する方式である。しかしながら、施工方法によっては表面に撓み等が発生する可能性があり、また最終製品の熱膨張性などに関しては開示がなく、近年の需要を満たすものではなかった。
上記問題点に鑑み本発明者らが鋭意検討した結果、本発明を想到するに至った。
【課題を解決するための手段】
【００１２】
上記課題を解決するため、本発明の一例を具体化した実施形態では、選択的に列挙される以下の点を特徴とする。
（１）本実施形態における建築外装材用ポリ塩化ビニル被覆金属板は、金属板と、前記金属板の少なくとも片面に被覆された遮熱層と、を有し、前記遮熱層は、ポリ塩化ビニル樹脂と顔料とを含有しており、前記顔料が少なくともルチル型酸化チタンを含み、前記顔料が、以下の式（１）で表される反射率が５０％以上になるように、カーボンブラック濃度とルチル型酸化チタン濃度を組合せてなるものであることを特徴とする。
反射率（％）＝
−２９７（％／重量％）×カーボンブラック濃度（重量％）
＋１．１７（％／重量％）×ルチル型酸化チタン濃度（重量％）
＋４６．３（％）        ・・・（１）
（２）上記（１）において、前記顔料がカーボンブラックを含まないことが好ましい。
（３）上記（１）又は（２）において、前記遮熱層の厚みが２００μｍ〜４５０μｍであることが好ましい。
（４）上記（１）〜（３）のいずれかにおいて、前記遮熱層がエンボス部を有することが好ましい。
（５）上記（４）において、前記エンボス部が前記金属板側に向けた凹部であり、前記凹部の深さが前記遮熱層の厚みの１／２〜１／５であることが好ましい。
（６）上記（１）〜（５）のいずれかにおいて、前記遮熱層の外面側から測定したＬ＊ａ＊ｂ＊表色系の明度Ｌ＊値が、５０〜９０であることが好ましい。
（７）上記（１）〜（６）のいずれかにおいて、前記金属板の温度上昇率が１５℃／ｍｉｎ以下であることが好ましい。
（８）上記（１）〜（７）のいずれかにおいて、熱膨張率が０．２８ｍｍ／ｍｉｎ以下であることが好ましい。
【発明の効果】
【００１３】
本発明によれば、建築物の外装（例えば、屋根、屋上、バルコニー等）の材料として使用した場合に、赤外線や可視光線等の反射性能に優れ、長期間太陽光を照射されても外装材の熱膨張を抑制することが可能なポリ塩化ビニル被覆金属板を得ることができる。また、遮熱性、耐食性、耐候性、意匠性を高次元で同時に兼ね備えた建築物の外装材用のポリ塩化ビニル被覆金属板を得ることができる。
【図面の簡単な説明】
【００１４】
【図１】本実施形態の建築外装材用ポリ塩化ビニル被覆金属板の一例を示す断面模式図である。
【図２】本実施形態の建築外装材用ポリ塩化ビニル被覆金属板の温度上昇の測定方法を示す概念図である。
【図３】本実施形態の建築外装材用ポリ塩化ビニル被覆金属板の他の一例を示す断面模式図である。
【図４】本実施形態の建築外装材用ポリ塩化ビニル被覆金属板の他の一例を示す断面模式図である。
【発明を実施するための形態】
【００１５】
＜建築外装材用ポリ塩化ビニル被覆金属板＞
以下、本実施形態にかかる建築外装材用ポリ塩化ビニル被覆金属板について詳細に説明する。
図１に示すように、本実施形態にかかる建築外装材用ポリ塩化ビニル被覆金属板１は、金属板１０と、前記金属板の少なくとも片面に被覆された遮熱層２０と、を有する。前記遮熱層２０は、ポリ塩化ビニル樹脂と顔料とを含有している。前記顔料は少なくともルチル型酸化チタンを含む。さらに前記顔料は、以下の式（１）で表される反射率が５０％以上になるように、カーボンブラック濃度とルチル型酸化チタン濃度を組合せてなるものであることを特徴とする。
【００１６】
［式１］
反射率（％）＝
−２９７（％／重量％）×カーボンブラック濃度（重量％）
＋１．１７（％／重量％）×ルチル型酸化チタン濃度（重量％）
＋４６．３（％）    ・・・（１）
【００１７】
＜金属板１０＞
本実施形態において使用される金属板１０は、ラミネート金属板において一般的に使用される金属板を使用することが可能である。例えば、表面処理鋼板、ステンレス板、アルミニウム板或いはアルミニウム合金板等を使用することができる。
表面処理鋼板としては、例えば、亜鉛或いは亜鉛合金めっきを施した表面処理鋼板を使用することができる。具体的には、溶融亜鉛めっき鋼板、溶融亜鉛合金めっき鋼板、合金化溶融亜鉛めっき鋼板、電気亜鉛めっき鋼板、電気亜鉛合金めっき鋼板などを挙げることができる。
【００１８】
また、ステンレス板としては例えば、ＪＩＳ  Ｇ  ４３０４あるいはＪＩＳ  Ｇ  ４３０５記載のステンレス板が適用できる。
さらに、アルミニウム板或いはアルミニウム合金板からなる基板は、ＪＩＳ  Ｈ  ４０００に記載されたアルミニウム板、アルミニウム合金板を用いることができる。
【００１９】
上記のうち、特に、耐食性の観点から、ＳＵＳ３０４等のステンレス板が好ましく使用される。あるいは、入手容易性及び価格等の観点からは、溶融亜鉛めっき鋼板が好ましく使用できる。
【００２０】
金属板１０の厚みについては特に制限はないが、例えば、０．１ｍｍ〜１．２ｍｍの厚さであることが、施工の容易性、及び外観上の観点から好ましい。
金属板の厚さが０．１ｍｍ未満であると、好ましい耐食性や耐候性を得ることができない可能性がある。一方、金属板の厚さが１．２ｍｍを超えると、重量が大きくなるため施工の際に支障をきたす可能性が高くなることや、コストの観点から好ましくない。
【００２１】
＜遮熱層＞
本実施形態の建築外装材用ポリ塩化ビニル被覆金属板１においては、前記金属板１０の少なくとも片面に遮熱層２０が形成される。前記遮熱層２０は、熱可塑性樹脂に、遮熱性能を有する顔料を適宜混合して形成する。
【００２２】
前記熱可塑性樹脂としては、建築物の外装材に使用する観点から、耐候性に優れた樹脂を選択することが必要である。例えば、塩化ビニル樹脂（ポリ塩化ビニルとも称する。）、ポリブチレンテレフタレート等のポリエステル樹脂、ポリオレフィン樹脂、ポリアミド樹脂、ポリカーボネート樹脂、アクリル樹脂、フッ素樹脂等を挙げることができる。このうち、耐候性及び価格の観点から、上記した熱可塑性樹脂として特にポリ塩化ビニルが好ましく使用される。
なお上記熱可塑性樹脂は、１種類を使用しても良いし、２種類以上の樹脂を混合して使用しても良い。また、公知の可塑剤、滑剤、安定剤、紫外線吸収剤、酸化防止剤、帯電防止剤等の添加剤を適宜添加してもよい。
【００２３】
本実施形態において、ポリ塩化ビニル（熱可塑性樹脂）に添加される可塑剤としては、公知の可塑剤を挙げることができる。例えば、フタル酸エステル、エポキシ樹脂、アジピン酸エステル、トリメリット酸エステル、セバチン酸エステル、アゼライン酸エステル等を使用することができる。
可塑剤の添加量としては、ポリ塩化ビニル１００重量部に対して、好ましくは１０〜５０重量部添加することが可能である。
【００２４】
前記遮熱層２０は、赤外線波長域（一般的には、７８０ｎｍ〜２１００ｎｍとされる。）の光や、可視光領域の光（一般的には、３８０ｎｍ〜７８０ｎｍとされる。）を反射する機能を有している。具体的には、上記熱可塑性樹脂に、上記波長域の光を反射する性能（以下、遮熱性とも称する。）を有する顔料を適宜混合することにより、遮熱層２０を形成する。
【００２５】
本実施形態において使用される顔料としては、以下のようなものが挙げられる。すなわち、白色顔料としては、ルチル型酸化チタン、亜鉛華、鉛白、硫酸鉛、リトボン、硫化亜鉛、酸化アンチモンなどが使用できる。
さらに、艶消し効果が得られる体質顔料としてはバライト、沈降性硫酸バリウム、炭酸バリウム、炭酸石灰粉、沈降性炭酸カルシウム、石膏、アスベスト、クレー（カオリン）、シリカ粉、微粉ケイ酸、珪藻土、塩基性炭酸マグネシウム、アルミナホワイト、グロスホワイト、サチン白などが使用できる。
【００２６】
黒色顔料としてはマグネタイト（鉄黒）、カーボンブラック、アニリンブラック、シアニンブラック、ペリレンブラックなどが使用できる。
黄色顔料としてはニッケルチタンイエロー、クロムチタンイエロー、イソインドリノンイエロー、ポリアゾイエローなどが使用できる。
【００２７】
橙色顔料としては赤口黄鉛、クロムパーミリオンなどの無機系顔料の他に有機系顔料としてパーマネントオレンジなどのアゾ系顔料などが使用できる。
赤色顔料としてはベンガラ、鉛丹、銀朱、カドミウムレッド、カドミウムマーキュリーレッド、アンチモン朱などの無機顔料の他に、有機顔料としてパーマネントレッドなどのアゾ系顔料、ジケトピロロピロール系顔料、キナクリドンレッドなどのキナクリドン系顔料などが使用できる。
【００２８】
紫色顔料としてはコバルト紫［（Ｃｏ３（ＰＯ４）２あるいはＣｏ３（ＡｓＯ４）２］あるいはマンガン紫などの無機顔料の他に、有機顔料としてファストバイオレットＢなどのアゾ系顔料やメチルバイオレットレーキなどの塩基性染色系レーキ顔料が使用できる。
青色顔料としては群青、紺青、コバルトブルー、セルリアンブルー、呉須などの無機顔料の他に、有機顔料としてフタロシアニンブルーなどのフタロシアニン系顔料やアルカリブルーレーキなどの酸性染色レーキ顔料などが使用できる。
【００２９】
緑色顔料としてはクロムグリーン、ジンクグリーン、酸化クロム、ピリジアン、エメラルドグリーンあるいはコバルトグリーンなどの無機顔料の他に、有機顔料としてピグメントグリーンＢなどのニトロソ系顔料やフタロシアニングリーンなどのフタロシアニン系顔料が使用できる。
これらの顔料単独で混合しても良いし、必要とされる色調に応じてこれらの顔料を適宜混合して使用しても良い。また、添加剤としてアルミ顔料を混合しても良い。
【００３０】
＜反射率＞
本実施形態のポリ塩化ビニル被覆金属板１における遮熱層２０には、上記した顔料のうち少なくともルチル型酸化チタンを含むことを特徴とする。なお本実施形態において、ルチル型酸化チタンは顔料用として一般的に流通しているものを使用することができる。
ルチル型酸化チタンは、赤外線波長域の光をほとんど吸収せずに反射するため、遮熱性能に優れている。しかしながら、可視光領域の光も同時に反射するため、使用する顔料のうちルチル型酸化チタンの割合が多い場合には、最終製品としたときに見る者に眩しさやギラつきを感じさせるという問題が発生する。
【００３１】
このようなルチル型酸化チタン顔料の特性に鑑みて、本発明者らは実験を繰り返した。その結果、ルチル型酸化チタン濃度を、上記した式（１）で定義される反射率が５０％以上になるように含有させた場合に、遮熱性に優れ且つ見る者に眩しさやギラつきを感じさせない、実用的なポリ塩化ビニル被覆金属板を製造できることを見出した。
【００３２】
一方で、上記式（１）にも示されるように、本実施形態において遮熱層２０の調色をする際に、黒色顔料としてカーボンブラックを所定量以下で添加してもよい。黒色顔料としてカーボンブラックを添加することによって、遮熱層２０の明度を低下することができ、落ち着いた色調とすることが可能となる。
しかしながら、カーボンブラックは赤外波長域の光を吸収する性質を有しているため、含有する黒色顔料の量に比例して、遮熱層２０の遮熱性（赤外線反射性能＋可視光反射性能）が低下するという問題が存在する。従って本実施形態においては、カーボンブラックを遮熱層２０に含有する場合であっても、上記式（１）で定義される反射率が５０％以上となるような含有量とする必要がある。
【００３３】
なお、上記式（１）においては、ルチル型酸化チタン濃度とカーボンブラック濃度との２種類の顔料のみをパラメータとしているが、遮熱層２０には、これら２種類以外の顔料をも混合してよいことは言うまでもない。
すなわち例えばベージュの色調を調色する際に、必要であれば上記２種類以外の顔料（例えば赤系の顔料や茶系の顔料）を適宜混合してもよいことは言うまでもない。
なお、遮熱層２０に含まれる全顔料の合計濃度は、遮熱層２０を完全隠蔽するのに必要な顔料濃度の１．０倍〜５．０倍、好ましくは１．５倍〜５．０倍であることが好ましい。全顔料の濃度がそれ以下である場合には、好ましい遮熱性能、耐候性が得られない。また、全顔料の濃度が前記以上の値である場合には、ポリ塩化ビニル樹脂への混合が困難となり、製膜性が低下するとともに、加工性も低下するため好ましくない。
なお、上記した遮熱層２０の「完全隠蔽」とは、対象フィルム１００μｍを作製し、株式会社村上色彩技術研究所製  分光光度計ＣＭＳ−３５ＳＰにて光透過率を測定したときに、４００ｎｍにおける光透過率が０％、５００ｎｍにおける光透過率が２％以下となるように最低限必要な顔料を添加した状態をいうものとする。
【００３４】
ここで、本実施形態の意義は、遮熱層２０をいかなる色調とする場合であっても、上記式（１）で定義される反射率が５０％以上とするようにすることで、遮熱性をコントロールできることにある。すなわち、ルチル型酸化チタン濃度とカーボンブラック濃度の２種類のパラメータにより、遮熱性をコントロールできる。
【００３５】
なお本実施形態においては、上記式（１）におけるカーボンブラック濃度をゼロとしても良い。すなわち、遮熱層２０に含まれる顔料には、少なくともルチル型酸化チタンを含むが、カーボンブラックは含まなくても良い。
その場合、上記式は、以下の式（２）のように表される。
【００３６】
［式２］
反射率（％）＝
＋１．１７（％／重量％）×ルチル型酸化チタン濃度（重量％）
＋４６．３（％）        ・・・（２）                
【００３７】
本実施形態における上記式（１）と、ＪＩＳ  Ｒ  ３１０６に規定される日射反射率との関係について説明する。
ＪＩＳ  Ｒ  ３１０６に規定の日射反射率は、塗膜等の分光光度計で得られた分光反射率の値により算出される。
一方で、本実施形態の反射率の式（１）によれば、塗膜や樹脂フィルムの製造前に、望ましい反射率の値から添加すべきルチル型酸化チタンの量を算出できる。
本実施形態において開示する上記式（１）は、ＪＩＳ  Ｒ  ３１０６に規定の日射反射率の値とほぼ１：１で比例するように規定されている。
すなわち、本実施形態においては、上記式（１）により、ＪＩＳ  Ｒ  ３１０６で規定される日射反射率（％）の値を実質的に制御することが可能となるため有益である。
【００３８】
次に、遮熱層２０の厚みについて説明する。遮熱層２０の厚みとしては、２００μｍ〜４５０μｍであることが好ましい。遮熱層２０の厚みが２００μｍ未満の場合には、ポリ塩化ビニル被覆金属板１に関して、耐候性が低下してしまうため好ましくない。一方で、遮熱層２０の厚みが４５０μｍを超えた場合には、耐候性については問題がないが、製品コストが上昇してしまうため好ましくない。
【００３９】
＜色調＞
次に、遮熱層２０の色（色調）について説明する。物質の色（色調）は、どの波長の光を吸収するか、あるいは反射するかによって決まる。物質の温度を最も上昇させやすいのは赤外線であるが、可視光線に関しても、物質に吸収されて熱エネルギーに変換された場合にはその物質の温度を上昇させる。
上述したように、太陽光の照射エネルギーのうち、可視光線は約５２％、赤外線は約４２％であるから、可視光線を反射できれば、温度上昇をその分抑えることが可能となる。
【００４０】
可視光線の波長域のうち、すべての色の波長が乱反射される場合には、遮熱層２０の色は白色に見える。そのためには、例えば遮熱層２０に含有される顔料として、ルチル型酸化チタンを使用することにより達成される。
しかしながらその場合は、上述したように、見る者に眩しさやギラつきを感じさせるという問題が発生する。よって、本実施形態の遮熱層２０には、少なくともルチル型酸化チタンを含み、さらに、その他の顔料を含有することが好ましい。
【００４１】
ここで、遮熱層２０の色調としては、外面側（表面側）から測定したＬ*ａ*ｂ*表色系の明度Ｌ*値が、５０〜９０とすることが好ましい。
なお、本実施形態において、Ｌ*ａ*ｂ*表色系の明度Ｌ*値は、ＪＩＳ  Ｚ  ８７２９に準じて測定される値である。
【００４２】
＜光沢度＞
遮熱層２０の光沢度の値としては、１〜３０であることが好ましい。光沢度が１未満である場合、実用に際して好ましい意匠性が得られない。一方、光沢度が３０を超えた場合、見る者に眩しさやギラ付きを感じさせる可能性があるため好ましくない。
なお、本実施形態における「光沢度」とは、ＪＩＳ  Ｚ  ８７４１に規定される６０度鏡面光沢度（Ｇｓ（６０°））をいう。具体的な光沢度の測定方法としては、ＪＩＳ  Ｚ  ８７４１に基づいて鏡面光沢度測定器等を用いて測定することが可能である。
【００４３】
＜温度上昇率＞
本実施形態においては、上記のような構成とすることにより、遮熱性に優れた建築外装材用ポリ塩化ビニル被覆金属板１を製造することが可能となる。
すなわち、本実施形態のポリ塩化ビニル被覆金属板１は、遮熱層２０を形成しているため、長時間太陽光等を照射しても、金属板１０の温度上昇を抑制することが可能となる。
【００４４】
金属板１０の温度上昇は、遮熱層２０を形成していない面における金属板１０の温度を測定することにより確認することが可能である。
具体的には、上昇温度は例えば次のような方法で確認できる。すなわち図２に示すように、発泡スチロールの箱Ｐに本実施形態の建築外装材用ポリ塩化ビニル被覆金属板１を遮熱層２０が上になるように載置し、遮熱層２０の側から赤外線ランプＬを照射する。所定の時間が経過した後、遮熱層２０を形成していない側の金属板１０の表面温度の変化を温度計Ｔで確認する。
【００４５】
本実施形態においては、上述した金属板１０の温度上昇が、本実施形態の遮熱性２０を設けないポリ塩化ビニル被覆金属板（以下、従来品と称する。）の場合と比較して、−１０℃〜−３０℃に抑制されていることが好ましい。
すなわち、以下のように表されるΔＴＥ−ΔＴＲの値（従来品との温度上昇の差）が、−１０℃〜−３０℃となることが好ましい。
【００４６】
ここで本実施形態における、上記式（１）で規定される反射率が５０％以上となるようにして製造した建築外装材用ポリ塩化ビニル被覆金属板１において、赤外線ランプ照射前の温度をＴＥ０、赤外線ランプ照射後の温度をＴＥ１とする。
一方で、従来品の赤外線ランプ照射前の温度をＴＲ０、赤外線ランプ照射後の温度をＴＲ１とする。なお従来品のポリ塩化ビニル層は、式（１）で規定される反射率は５０％未満であるが、本実施形態と概ね同じ色調になるように顔料が添加されている。
本実施形態と従来品とで、それぞれ温度上昇を測定した場合、それぞれの上昇温度（℃）を、ΔＴＥ＝ＴＥ１−ＴＥ０、ΔＴＲ＝ＴＲ１−ＴＲ０、と定義する。
【００４７】
また、本実施形態における温度上昇について、従来品との比較を行わずに本実施形態単独で表現した場合、単位時間あたりの温度上昇（以下、「温度上昇率」と称する。）が、２０分間の赤外線照射を行った場合の照射開始直後において、１５℃／ｍｉｎ以下、好ましくは１１℃／ｍｉｎ以下であることが好ましい。なお、前記「照射開始直後」とは、温度上昇カーブにおいて直線的な初期勾配を示す範囲を表すものとし、具体的には、照射開始から１分以内をいうものとする。
温度上昇率を上記の数値範囲とすることにより、例えば長時間太陽光に照射された場合でも建築外装材用ポリ塩化ビニル被覆金属板の温度上昇を抑えることができるため、その上を歩行する際に好適である。また、建築外装材用ポリ塩化ビニル被覆金属板そのものの耐候性も向上させることが可能となる。さらには後述する熱膨張も抑えることができるので、施工時にも好適である。
【００４８】
＜エンボス部＞
次に、図３に示されるように、遮熱層２０にはエンボス部４０を有することがさらに好ましい。エンボス部を有することにより、意匠性が向上するだけでなく、以下の実用的な効果が得られる。
すなわち、エンボス部４０を設けることにより、本実施形態のポリ塩化ビニル被覆金属板１を建築物のバルコニー床材等に適用した場合、裸足でその上を歩いた場合でもべたつかず肌触りが良いため好ましい。また、エンボス部４０を設けることにより、ポリ塩化ビニル被覆金属板１を施工する場合においても、よれたり撓んだりせず、施工の効率が向上する。
【００４９】
前記エンボス部４０の形状としては一般的なものが適用でき、特に制限されるものではない。例えば、図３に示されるように、金属板１０の方向に形成された凹部であってもよい。前記凹部の深さは、前記遮熱層２０の厚みの１／２〜１／５であることが、上記したエンボス部４０の効果を最大限に発揮するためには好ましい。具体的には、エンボス部４０の深さは、４０μｍ〜２２５μｍであることが好ましい。
【００５０】
＜接着剤層＞
図４に示すように、前記金属板１０と前記遮熱層２０の間には、接着剤層３０が形成されていてもよい。接着剤層３０としては一般的な熱硬化型の樹脂塗料を使用することができる。具体的な例としては、フェノール−ホルムアルデヒド樹脂、フラン−ホルムアルデヒド樹脂、キシレン−ホルムアルデヒド樹脂、ケトン−ホルムアルデヒド樹脂、尿素ホルムアルデヒド樹脂、メラミン−ホルムアルデヒド樹脂、アルキド樹脂、ポリエステル樹脂、オレフィン樹脂、エポキシ樹脂、ビスマレイミド樹脂、トリアリルシアヌレート樹脂、熱硬化型アクリル樹脂、シリコーン樹脂、油性樹脂、等を挙げることができる。これらの樹脂塗料は単独でも２種以上の組合せでも使用される。
なお、接着剤層３０は必ずしも設けなくともよい。その場合、遮熱層２０は、金属板上に熱融着されるか、あるいは溶融樹脂を直接押出して形成される。なお、建築外装材用ポリ塩化ビニル被覆金属板１の具体的な製造方法については後述する。
【００５１】
＜熱膨張率＞
本実施形態の建築外装材用ポリ塩化ビニル被覆金属板１は、上記の構成とすることにより、熱膨張が抑制されることを特徴とする。
なお、本実施形態において、単位時間あたりの熱膨張量（以下、「熱膨張率」と称する。）は、２０分間の赤外線照射を行った場合の照射開始直後において、基準長１０００ｍｍに対して、０．２８ｍｍ／ｍｉｎ以下、好ましくは０．２３ｍｍ／ｍｉｎ以下、より好ましくは０．２０ｍｍ／ｍｉｎ以下であることが好ましい。なおここでの「照射開始直後」とは、上述した「温度上昇率」の説明中における定義と同様である。
熱膨張率が０．２８ｍｍ／ｍｉｎを超えた場合には、実際の建築物の施工現場において、例えば屋外で一日太陽光を照射された場合にポリ塩化ビニル被覆金属板のサイズが変動してしまい、場合によっては施工のやり直しが必要となるため、好ましくない。
【００５２】
＜耐候性＞
本実施形態の建築外装材用ポリ塩化ビニル被覆金属板１は、耐候性に優れていることを特徴とする。耐候性は具体的には、例えばサンシャインウェザーメーター等の促進耐候性試験機を用いて測定した場合の、所定の紫外線照射時間経過後の色の違い（ΔＥ*）等により表すことができる。
本実施形態の建築外装材用ポリ塩化ビニル被覆金属板１は、上記におけるΔＥ＊が３．０以下、好ましくは２．０以下、さらには１．５以下であることが好ましい。
なお、本実施形態において、耐候性試験方法等については、ＪＩＳ  Ａ  １４１５に規定された方法により行う。
【００５３】
＜ポリ塩化ビニル被覆金属板の製造方法＞
続いて、本実施形態の建築外装材用ポリ塩化ビニル被覆金属板１の製造方法について説明する。
本実施形態の建築外装材用ポリ塩化ビニル被覆金属板１の製造方法については、公知の樹脂被覆金属板の製造方法を適用することが可能である。例えば、ポリ塩化ビニル樹脂フィルムを製造して金属板に熱溶着する方法や、接着剤を介してポリ塩化ビニル樹脂フィルムを金属板に貼り合わせる方法が適用できる。
【００５４】
ポリ塩化ビニル樹脂フィルムの製造方法としては、例えば、カレンダー成形法や、押出成形法により製造することができる。
以下に、本実施形態におけるポリ塩化ビニル樹脂フィルムの製造方法の一例として、カレンダー成形法による製造について説明する。
【００５５】
すなわち、まずポリ塩化ビニル樹脂、可塑剤、顔料を混合した後に加熱、混練し、流動性のコンパウンドとする。ここで各材料の混合割合としては、ポリ塩化ビニル樹脂５０〜７０重量％、可塑剤２０〜３０重量％、顔料合計５〜２５％とすることが好ましい。
引き続いて前記コンパウンドを、カレンダー成形機の最初のロール２本に挟み込みながら圧延する。その後、圧延されたコンパウンドは複数のローラーの間を通して加熱しつつ所定の厚さに引き延ばしてフィルム状に成形され、冷却ローラーの表面に沿わせた後に巻き取られ、ポリ塩化ビニル樹脂フィルムが得られる。
【００５６】
なお、上記のようにカレンダー成形法で製造したポリ塩化ビニル樹脂フィルムの表面にエンボス加工を施す場合には、次工程でエンボス加工機にかけてエンボス加工を施すことが可能である。あるいは、カレンダー成形時に、カレンダー成形機の熱ローラーと冷却ローラーの間にエンボスローラーを配置してエンボス加工を施してもよい。
【００５７】
得られたポリ塩化ビニル樹脂フィルムは、耐熱性及び強度を上げるために、更に、テンター法やチューブラー法により延伸してもよい。
【００５８】
その他、金属板に溶融したポリ塩化ビニル樹脂を直接押出す、直接押出法によりポリ塩化ビニル樹脂被覆金属板を製造してもよい。
【００５９】
本実施形態に使用される樹脂には、必要に応じ、公知の滑剤、熱安定剤、紫外線吸収剤、顔料、酸化防止剤、帯電防止剤等を添加してもよい。これらの添加剤を含有・混合させる方法としては、特に限定されるものではなく、公知の方法を用いることができる。例えば、樹脂と混合して押出機に供給する方法や押出機の途中で添加する方法等が挙げられる。
【実施例】
【００６０】
以下に、実施例を挙げて本発明についてより具体的に説明する。
【００６１】
＜ポリ塩化ビニル樹脂フィルムの製造＞
ポリ塩化ビニル樹脂ペレット、可塑剤、顔料を混合した後に加熱、混練した。添加する顔料の量としては表１に示すとおりとした。混練材料をカレンダー成形機の最初のロール２本に挟み込みながら圧延し、引き続いて複数のローラーの間を通して加熱しつつ引き延ばした。そして、冷却ローラーの表面に沿わせた後に巻き取り、２５０μｍの厚さのポリ塩化ビニル樹脂フィルムを得た。
引き続いて、得られたポリ塩化ビニル樹脂フィルムを巻き戻しつつエンボス加工機に通してエンボス加工を施し、エンボス加工を有する各色のポリ塩化ビニル樹脂フィルムを得た。
【００６２】
＜ポリ塩化ビニル樹脂被覆金属板の製造＞
上記のようにして得られたポリ塩化ビニル樹脂フィルムを、表１に示す種類の金属板に積層した。いずれもポリエステル樹脂接着剤を使用し、金属板上に塗布した後に１８０℃で３０秒間加熱し、ポリ塩化ビニル樹脂フィルムと貼り合わせ、ポリ塩化ビニル樹脂被覆金属板（縦２２０ｍｍ、横１５０ｍｍ）を得た。
【００６３】
＜色調の測定＞
得られたポリ塩化ビニル樹脂被覆金属板（実施例１〜６、比較例１〜３）について、ポリ塩化ビニル樹脂表面の明度（Ｌ＊値）を、コニカミノルタ株式会社製  分光測色計ＣＭ−３５００ｄを用いて、ＪＩＳ  Ｚ  ８７２２に準拠した分光反射測定法で測定した。測定条件を以下に示す。また、測定結果を表１に示す。
【００６４】
製造会社：  コニカミノルタ株式会社
測定機器名：  分光測色計ＣＭ−３５００ｄ
光学条件：  ｄ／８°法（拡散照明８°受光）
測定方法：  反射光測定
測定波長：  ４００〜７００ｎｍ
測定波長間隔：  ２０ｎｍ
分光器：  くさび状連続干渉フィルタ
照明：  パルスキセノンランプ
測定面積：  ３０ｍｍφ
検出素子：  デュアル１８素子シリコンフォトダイオードアレイ
反射率：  ０−１７５％
測定温度：  ２３℃
標準板：  白色
【００６５】
＜光沢度の測定＞
得られたポリ塩化ビニル樹脂被覆金属板（実施例１〜６、比較例１〜３）について、ポリ塩化ビニル樹脂表面の６０°鏡面光沢度を測定した。測定は、ＪＩＳ  Ｚ  ８７４１に基づき、以下の条件にて行った。測定条件を以下に示す。また、測定結果を表１に示す。
製造会社：  日本電色工業株式会社
測定機器名：  光沢計ＶＧ−２０００
測定方法：  鏡面光沢
測定角度：  ６０°
照明：  ハロゲンランプ（電圧５Ｖ、電力９Ｗ、定格寿命５０００時間）
測定面積：  １４ｍｍ×４５ｍｍ
検出素子：  シリコンフォトセル（高速応答型）
測定温度：  ２３℃
標準板：  黒色
【００６６】
＜日射反射率の測定＞
得られたポリ塩化ビニル被覆金属板（実施例１〜６、比較例１〜３）の日射反射率を、ＪＩＳ  Ｒ  ３１０６に準拠して測定した。結果を表１に示す。
【００６７】
＜温度上昇率の測定＞
上記のようにして得られたポリ塩化ビニル被覆金属板（実施例１〜６、比較例１〜３）を、金属板の側に株式会社キーエンス製  データ収集システムＮＲ−１０００に接続した株式会社チノー製  シース熱電対ＳＣＨＳ１−０を貼り付け、天面のない発泡スチロール箱（縦１５０ｍｍ、横２２０ｍｍ、高さ９０ｍｍ）上に遮熱層側を上にして載置し、ポリ塩化ビニル被覆金属板の上方向から、岩崎電気株式会社製  アイ赤外線電球ＩＲ１０００を２０分間照射したのち、ランプスイッチを切った。得られた照射開始２０分後の温度差ΔＴＥ−ΔＴＲ（℃）と、照射開始直後１分間の温度変化を単位時間で割った温度上昇率（℃／ｍｉｎ）を表１に示す。
なお、温度差ΔＴＥ−ΔＴＲは、対商品と概ね同じ色調の従来品を基準とし、基準の照射開始２０分後の温度が８０℃になるように、ランプとポリ塩化ビニル被覆金属板との離間距離を１７０ｍｍ〜１９０ｍｍの範囲で調整したときの値である。具体的には、実施例１，２は比較例１を基準に、実施例３，４，６は比較例２を基準に、実施例５は比較例３を基準にした。
また、温度上昇率は、全ての対象品に対して比較例２を基準とし、基準の照射開始２０分後の温度が８０℃になるように、ランプとポリ塩化ビニル被覆金属板との離間距離を１７０ｍｍに調整したときに得られた値である。
【００６８】
＜熱膨張率の算出＞
表１に示す熱膨張率は以下のようにして求めた。
まず、得られたポリ塩化ビニル被覆金属板（実施例１〜６、比較例１〜３）について、熱機械測定（ＴＭＡ）により線膨張係数（１／℃）を求めた。熱機械測定（ＴＭＡ）の条件は以下のとおりとし、ＪＩＳ  Ｋ  ７１９７に準拠して測定した。
測定機器名：  熱機械的分析装置ＴＭＡ／ＳＳ１２０
製造会社：  エスアイアイ・ナノテクノロジー株式会社
昇温速度：  ５℃／ｍｉｎ
解析温度：  ２３〜１００℃
測定荷重：  ５ｇｆ（４９ｍＮ）
雰囲気：  Ｎ２（流量５０ｍｌ／ｍｉｎ）
試験片形状：  ４ｍｍ（幅）×１０ｍｍ（チャック間）
得られた線膨張係数（１／℃）により、以下の式を用いて熱膨張率を算出した。なお、基準長は１０００ｍｍとした。
熱膨張率（ｍｍ／ｍｉｎ）＝  線膨張係数（１／℃）×  温度上昇率（℃／ｍｉｎ）×基準長（ｍｍ）
【００６９】
＜耐候性試験＞
得られたポリ塩化ビニル樹脂被覆金属板（実施例１〜６、比較例１〜３）について、下記の条件で耐候性試験を実施した。
試験方法：ＪＩＳ  Ａ  １４１５
試験装置：ＷＳ型  サンシャインカーボンアーク燈を用いるもの。
試験機：スガ試験機サンシャインウェザーメーター  Ｓ８０型
試験条件：ブラックパネル温度：６３℃、雨あり（１２０分中１８分噴霧サイクル）、５０％ＲＨ
試験時間：２０００時間
試験時間経過後の色調（色差）を以下のように測定した。
【００７０】
＜色差の測定法＞
耐候性試験前のポリ塩化ビニル樹脂被覆金属板（耐候性試験前）、及び、耐候性試験後のポリ塩化ビニル樹脂被覆金属板、の樹脂の色差（色調）を、ＪＩＳ  Ｚ  ８７２２に準拠して測定した。測定には、コニカミノルタ株式会社製  分光測色計ＣＭ−３５００ｄを使用した。
耐候性試験後のＬ*値、ａ*値、ｂ*値の変化を次式から算出した。
ΔＬ*＝Ｌ*１−Ｌ*０、Δａ*＝ａ*１−ａ*０、Δｂ*＝ｂ*１−ｂ*０
ΔＬ*：Ｌ*値の変化、Ｌ*０：耐候性試験前のＬ*値、Ｌ*１：耐候性試験後のＬ*値
Δａ*：ａ*値の変化、ａ*０：耐候性試験前のａ*値、ａ*１：耐候性試験後のａ*値
Δｂ*：ｂ*値の変化、ｂ*０：耐候性試験前のｂ*値、ｂ*１：耐候性試験後のｂ*値
また、耐候性試験後の色差ΔＥ*を次式から算出した。  
ΔＥ*＝（（ΔＬ*）２  ＋（Δａ*）２  ＋（Δｂ*）２）１／２
結果を表１に示す。
【００７１】
【表１】
2019070306.tif 000003
【００７２】
以上、本発明のポリ塩化ビニル被覆金属板は、本発明における式（１）で定義される反射率を５０％以上となるようにルチル型酸化チタン等の顔料含有量を調整した遮熱層を有する。その結果、温度上昇率、熱膨張率、耐候性のいずれの値も好適なポリ塩化ビニル被覆金属板とすることができた。
一方で、比較例におけるポリ塩化ビニル層は、色調は本発明の実施例と同様に調色されていたものの、本発明における式（１）で定義される反射率が５０％未満であった。その結果、温度上昇率、熱膨張率、耐候性のすべてが好適なポリ塩化ビニル被覆金属板とすることができなかった。
【００７３】
なお上記した実施形態と各実施例は、本発明の趣旨を逸脱しない範囲で種々の変形が可能である。
【産業上の利用可能性】
【００７４】
本発明は、耐食性、耐候性、意匠性に加えて、温度上昇率、熱膨張率等にも優れたポリ塩化ビニル被覆金属板を提供するものである。本発明は、建築物の外装（例えば、屋根、屋上、バルコニー等）の材料だけでなく、例えば自動車や船舶など輸送機械等にも好適に適用することが可能である。
【符号の説明】
【００７５】
１  ：ポリ塩化ビニル樹脂被覆金属板
１０：金属板
２０：遮熱層
３０：接着剤層
４０：エンボス部
【図１】
2019070306.tif 000004
【図２】
2019070306.tif 000005
【図３】
2019070306.tif 000006
【図４】
2019070306.tif 000007